(57)【要約】【課題】  安価で施工性に優れ、かつ耐火性、防水性、耐震性を確保できる軽量気泡コンクリートパネルの接合構造を提供する。【解決手段】  複数の軽量気泡コンクリートパネルの目地に設けた充填用の凹み溝部に耐水・耐火シーリング材を充填してなる軽量気泡コンクリートパネルの接合構造とする。充填用の凹み溝部には面取り加工が施されていてもよい。また、前記耐水・耐火シーリング材は、比重が１．２０〜１．５０の変性シリコーンポリマーを主成分ものを使用する。軽量気泡コンクリートパネルは厚さが３５ｍｍ〜５０ｍｍの薄型軽量気泡コンクリートパネルであると特に大きな効果を発揮する。【選択図】  図１
2007327200.tif 000002
【特許請求の範囲】
【請求項１】
複数の軽量気泡コンクリートパネルの目地に設けた充填用の凹み溝部に、耐水・耐火シーリング材を充填してなることを特徴とする軽量気泡コンクリートパネルの接合構造。
【請求項２】
前記充填用の凹み溝部に面取り加工が施されてなることを特徴とする請求項１に記載の軽量気泡コンクリートパネルの接合構造。
【請求項３】
前記耐水・耐火シーリング材が、比重が１．２０〜１．５０の変性シリコーンポリマーを主成分としたことを特徴とする請求項１または２に記載の軽量気泡コンクリートパネルの接合構造。
【請求項４】
前記軽量気泡コンクリートパネルが薄型軽量気泡コンクリートパネルであることを特徴とする請求項１から３のいずれか１項に記載の軽量気泡コンクリートパネルの接合構造。
【発明の詳細な説明】
【技術分野】
【０００１】
本発明は、建築物の外壁・間仕切壁・耐火被覆として取り付けられる薄型軽量気泡コンクリート（ＡＬＣ）パネルの接合構造に関するものである。
【背景技術】
【０００２】
軽量気泡コンクリートパネル（以下、ＡＬＣパネルと呼ぶ。）は、無機質で材料自体の耐熱性があるのに加え、無数の気泡を内部に封じ込めたことにより断熱性や遮音性も高い。このため耐火性が要求される建築物の外壁や間仕切壁を構成する際には、複数のＡＬＣパネルを並列させることで前記要求を満足させることが出来るので、住宅用ばかりでなく広く建物の構造材料として使用されるようになってきた。
複数のＡＬＣパネルを並列させて壁を構成したとき、隣接するＡＬＣパネルの端面（小口面）が対向する部位には目地が形成される。ＡＬＣパネルを外壁パネルとして使用する場合、相互に隣接する外壁パネルの間に幅１０ｍｍ程度の目地が形成される。
この目地はＡＬＣパネルを用いて構成した壁の弱点となるものであって、耐衝撃性、耐水性、断熱性、耐火性、遮音性を損なうことがないように構成することが必要である。
【０００３】
目地の断熱性やシール性を向上させる方法として、例えば塩化ビニデン系の発泡粒子を混入したポリウレタンやブチルゴム等のシーリング材を目地部に充填する方法が提案されている（例えば、特許文献１参照）。
また、シール材が破壊した場合でも止水性を確保できるようにするために、目地部に壁の中側からゴム状シーリング材、テープ状バックアップ材及びアクリル系やウレタン系あるいは変性シリコン系のシーリング材を順次重ねて充填する方法も提案されている（例えば、特許文献２参照）。
あるいはまた、セラミックファイバーやロックウール、あるいは珪酸カルシウム等からなる軟質目地材を、目地部に充填する方法も提案されている（例えば、特許文献３参照）。この方法によれば、目地の柔軟性を確保しつつ耐火性を重視したものとすることができるので、パネル厚さを薄くして取付間隔を大きくしても充分な耐火性を有するものとなるとされている。
【特許文献１】特開平０６−１５８０２６号公報
【特許文献２】特開２００１−３４２６９２号公報
【特許文献３】特開２００２−１０６０７７号公報
【０００４】
さらに耐火性を確保することを目的として、ＡＬＣパネル接合部に珪酸質系接着剤や水ガラス系接着剤を充填する方法が採用されている。該従来の構造例として、図４にＡＬＣパネル接合構造の一部破断斜視図を示す。図５には防水性能を求められる場合のＡＬＣパネル接合構造を断面図で示し、図５（ａ）は目地部を平坦に仕上げた場合を、図５（ｂ）は目地部に面取りを施した場合を示す。また、図６には防水性を求められない場合のＡＬＣパネル接合構造を示し、図６（ａ）は目地部を平坦に仕上げた場合を、図６（ｂ）は目地部に面取りを施した場合を示す。
【０００５】
これらのＡＬＣパネル接合構造では各パネルの接合面は無機質の接着剤で接合されており、接着剤として珪酸質系接着剤や水ガラス系接着剤を使用している。この場合は隣り合うＡＬＣパネルの側端部に接着剤を塗布し、パネルを押し付けて接着させる。防水性能が求められる場合には、パネルに充填用に設けられた溝部にシーリング材を充填して接着剤と併用する。
【発明の開示】
【発明が解決しようとする課題】
【０００６】
従来の珪酸質系接着剤、水ガラス系接着剤にて接合する方法では、パネル取り付け時に側端部に接着剤を塗布しなければならない。この方法では次に述べるような問題点がある。
すなわち第一に、珪酸質系接着剤、水ガラス系接着剤は、粘度が大きいため施工性に劣る問題点がある。接着剤の流動性がなく、ＡＬＣパネル同士を突き合わせると目地間の隙間では容易に拡がらず、相当大きな力でＡＬＣパネルを密着させなければならない。また、接着剤の厚さが不均一になってしまうおそれもある。このため、接着剤の塗布厚さや塗布量を厳密に管理しなければならない。なお、図５（ｂ）、図６（ｂ）に示すようにパネル表面又は裏面に面取り加工を施したパネルの場合には、面取り加工でパネル側端部が削られるために接着面積が小さくなり、規定された充填量を確保することが困難になる。
【０００７】
第二に、珪酸質系接着剤、水ガラス系接着剤は硬化後の硬さが極めて大きくなり、地震発生時に建物の変動をパネルが受けた場合には、パネル目地部に大きな拘束力が発生し、弾性変形がない珪酸質系接着剤、水ガラス系接着剤が破断又はパネルとの剥離を生じ易くなり、目地部に隙間を生じる可能性があるので耐火性能を保てなくなってしまう。
【０００８】
第三に、珪酸質系接着剤、水ガラス系接着剤は硬化後の硬さが極めて大きいため、火災時の熱によるＡＬＣパネルの反り及び下地の変形応力を吸収できない。薄型ＡＬＣパネル側の破断応力は約０．４９Ｎ／ｍｍ２ と材料強度が比較的低い材料であるため、ＡＬＣパネル側で破断してしまう問題がある。
【０００９】
第四に、パネルに防水性能を求められる場合には、珪酸質系接着剤、水ガラス系接着剤を充填し、かつシーリング材をパネル目地部に施工しなければならず、施工手間が大幅に上昇してしまう問題がある。
第五に防水性能以外にも、美観・気密性の要求から、耐火接着剤に加えシーリング材をパネル目地部に充填する場合があり、施工手間が大幅に上昇してしまう。
【００１０】
本発明は、上記した事情を鑑みてなされたものであり、その目的は安価で施工性に優れ、かつ耐火性、防水性、耐震性を確保できる軽量気泡コンクリートパネルの接合構造を提供することにある。
【課題を解決するための手段】
【００１１】
本発明に係る軽量気泡コンクリートパネルの接合構造は、複数の軽量気泡コンクリートパネルの目地に設けた充填用の凹み溝部に耐水・耐火シーリング材を充填してなる軽量気泡コンクリートパネルの接合構造とした。
本発明に係る軽量気泡コンクリートパネルの接合構造においては、前記充填用の凹み溝部に面取り加工が施されていてもよい。
また、前記耐水・耐火シーリング材は、比重が１．２０〜１．５０の変性シリコーンポリマーを主成分としたものを使用することができる。
本発明においては前記軽量気泡コンクリートパネルが薄型軽量気泡コンクリートパネルであると特に大きな効果を発揮する。
【発明の効果】
【００１２】
本発明は外壁・間仕切壁・耐火被覆に使用する軽量気泡コンクリートの接合方法として、耐水・耐火シーリング材を用いることにより、従来の接合方法より耐震性・防水性を確実に向上させることが出来る。また、あらかじめパネルに周辺部に設けられた溝に耐水・耐火シーリング材を充填することにより、施工時の耐水・耐火シーリング材の充填量を確実にすることにより耐火性能を確保することが出来る。同様にパネル四周部の表面又は裏面に面取り加工を施した際にも、充填量は変わらないため、確実な耐火性能を確保することが出来る。また、防水性・気密性・美観の要求から耐火接着剤とシーリング材で行われていた作業を、耐水・耐火シーリング材充填作業に集約することで、作業工程を減らすことが可能となる。
【発明を実施するための最良の形態】
【００１３】
図１は本発明に係るＡＬＣパネル接合構造の一実施例を示す一部破断斜視図である。図２は同じく図１の接合構造の線Ａ−Ａ’に沿った断面図を示す。図３は、本発明の他の実施例を示したＡＬＣパネル接合構造の断面図である。
まず、本発明に係るＡＬＣパネル接合構造は、図１に示すように４枚の軽量気泡コンクリートパネル２の四周に設けられた凹み溝４が相対向して充填用の空間を構成し、この部分に耐水・耐火シーリング材３を充填する接合構造となっている。図中１は建築物の下地鋼材である。各ＡＬＣパネル２の側端部５は、接着剤を使用することなく互いに当接している。
【００１４】
図１の線Ａ−Ａ’に沿った断面を示すと、図２のようになる。目地部の形状は、図２に示すようにＡＬＣパネル２Ａ、２Ｂの接合部に耐水・耐火シーリング材充填用の凹み溝３を設け、パネル同士を突き合わせたときに生じる溝に耐水・耐火シーリング材１を充填するようになっている。
所定寸法の凹み溝４を設けることにより、凹み溝４内に耐水・耐火シーリング材３を充填すれば一定量の耐水・耐火シーリング材が確保できるので、必要な耐水性能（止水性）と耐火性能を維持することができる。
【００１５】
本発明で使用する耐水・耐火シーリング材は変性シリコーンポリマーを主成分とし、比重が１．２０〜１．５０、５０％引張応力の値が０．２Ｎ／ｍｍ２以下のものが好ましい。
より具体的には、主成分を変性シリコーンポリマーとし、可逆剤としてフタル酸エステル等を使用し、充填剤に炭酸カルシウム等を充填し、耐火性を高めるために化合物等を加えたものである。
また、耐水・耐火シーリングは施工の作業性を考慮すると押出し性がＪＩＳ Ａ １４３９の５．１２又は、ＪＩＳ Ａ １４３９の５．１４による試験方法により２〜１０秒程度とするのが好ましい。この押出し性であれば変性シリコーンポリマー耐水・耐火シーリング材は、目地部に設けた凹み溝に常に一定量を容易に充填することができるので、施工性が良いからである。充填施工後は硬化して高度の耐火性や耐水性を発揮することができ、かつ適度な弾性を有しているので、地震等で壁材が応力を受けてもある程度吸収することができるので耐久性に優れたシール材となり、その上耐火性も備えている。
比重は１．２０〜１．５０のものを使用する。比重が１．５０以上ではたれ等を生じるやすくなるので好ましくない。
伸び性能は５０％引張応力の値が０．２Ｎ／ｍｍ２以下のものを使用する。これは、５０％引張応力が０．２Ｎ／ｍｍ２以上あるとＡＬＣパネルが地震発生時に建物の変動をパネルが受けた場合に破断する恐れがあるために好ましくない。
【００１６】
図３は側端部の凹み溝４内面に面取り加工部７を形成したもので、図２と同様にＡＬＣパネル四周に耐水・耐火シーリング材充填用の凹み溝４を設け、ＡＬＣパネル２Ａ，２Ｂ同士を突き合わせたときに生じる溝に耐水・耐火シーリング材３を充填するようになっている。
面取り加工部７を形成することにより、上述した性能を保持した上に、さらに建物外壁の美観を向上させる効果が発揮される。
【００１７】
本発明において使用する軽量気泡コンクリートパネルは、薄型軽量気泡コンクリートパネルの場合に特に効果を発揮する。ここで薄型軽量気泡コンクリートパネルとは、厚さが５０ｍｍ以下で、およそ３５ｍｍ〜５０ｍｍの範囲のものである。このような薄型軽量気泡コンクリートパネルは、主に住宅用の外壁材や間仕切り用の壁材として使用される。
本発明によれば、弾力のある耐水・耐火性のシール材が一定量充填されているので、薄型軽量気泡コンクリートパネルを使用して取付間隔を大きくしても防水性、耐火性、及び耐震性が劣ることはない。
【図面の簡単な説明】
【００１８】
【図１】本発明の軽量気泡コンクリートパネルの接合構造の一実施例を示す一部破断斜視図である。
【図２】図１の線Ａ−Ａ’に沿った断面図である。
【図３】本発明の他の実施例に係わる軽量気泡コンクリートパネルの接合構造の一部破断斜視図である。
【図４】従来の軽量気泡コンクリートパネルの接合構造の一例を示す一部破断斜視図である。
【図５】防水性を要求される従来の軽量気泡コンクリートパネルの接合構造を示す断面図であって、（ａ）は目地部に面取加工を施した場合、（ｂ）は目地部に面取加工を施さない場合を示す。
【図６】防水性を要求されない場合の従来の軽量気泡コンクリートパネルの接合構造を示す断面図であって、（ａ）は目地部に面取加工を施した場合、（ｂ）は目地部に面取加工を施さない場合を示す。
【符号の説明】
【００１９】
１  下地鋼材
２  軽量気泡コンクリートパネル
３  耐水・耐火シーリング材
４  凹み溝
５  側端部
６  接着剤
７  面取り加工部
【図１】
2007327200.tif 000003
【図２】
2007327200.tif 000004
【図３】
2007327200.tif 000005
【図４】
2007327200.tif 000006
【図５】
2007327200.tif 000007
【図６】
2007327200.tif 000008